CIMENT DE COLMATAGE AMELIORE, ET PROCEDE DE COLMATAGE L'invention concerne des ciments de-colmatage appropriés pour remplir les espaces situés à la surface des structures de construction et plus particulièrement pour colmater les jonctions comprises entre les panneaux adjacents dans un mur ou dans un plafond et pour fournir une surface finie lisse. Les compositions de colmatage conventionnelles sont composées de charges minérales, par exemple de la pierre calcaire écrasée et d'un liant habituellement un polymère organique auquel sont ajoutés des additifs destinés à améliorer ou ajuster les propriétés mécaniques de la composition et sont mélangés avec la quantité d'eau nécessaire pour obtenir la consistance mécanique désirée. Ils peuvent etre vendus à sec dans une préparation déjà mélangée, mais en tout cas, après application, ils sèchent par évaporation de l'eau qui a été ajoutée. Dans un environnement humide ou mouillé, le temps de séchage peut etre excessivement long, par exemple jusqu'à six semaines et l'achèvement de la construction en question sera retardé en conséquence. C'est un des buts de la présente invention de fournir une composition de colmatage qui durcit relativement rapidement et qui dépend moins des conditions atmosphériques que des compositions classiques mais qui maintient au mcins les propriétés mécaniques et les propriétés de fini lisse des compositions conventionnelles. L'invention a pour but de fournir une composition de colmatage à mélanger avec de l'eau et comprenant en poids de 35 à 95% de plâtre de gypse ayant une taille de particule inférieure à 150 , de 0 à 64 % d'une charge minérale inerte ayant une taille de particule inférieure à 100 p et de 1 à 10 % d'un liant polymère organique. Les additifs tels qu'une charge supplémentaire, un agent retardateur de la prise de plâtre de gypse, un colorant et un agent anti-moussant peuvent être inclus. Dû au fait que l'on incorpore un matériau hydraulique cepriseaussi rapide, tel que le plâtre de gypse, le durcissement du ciment conforme à 1' invention ne dépend pas de l'évaporation d'eau, et les joints ou les espaces remplis avec ce ciment peuvent en conséquence être prets pour des opérations de fini dans un temps relativement court indépendamment des conditions atmosphériques. Les temps de prise peuvent entre ajustés par l'utilisation d'adaptateurs de temps de prise classiques pour les matériaux en ciment concernés. Lestemps de prise appropriés pour ces ciments peuvent aller de 30 minutes à 6 heures, selon le choix de l'utilisateur.Par exemple, avec un ciment ayant un temps de prise de 2 heures, on peut remplir un espace y compris l'application de la bande, en 4 heures. Les plâtres de gypse préférés dans le cadredecette invention sont des plâtres hémihydrates avec une taille de particule inférieure à 150 , obtenus par des procédés standards. De tels plâtres peuvent naturellement avoir des temps de prise d'environ quelques minutes et doivent entre retardés pour donner à l'utilisateur du ciment le temps suffisant pour l'application et le lissage. Des agents retardants classiques, par exemple l'acide citrique, peuvent être utilisés dans ce but. Des charges inertes dans le cadre de cette invention devraient être inertes sur le plan chimique et choisies pour fournir des propriétés de mouillage et mécaniques dési- rables. Le carbonate de calcium, par exemple sous la forme de pierre calcaire écrasée, est bien connu en tant que charge dans les compositions de colmatage classique de même que le talc. Le platre de gypse lui-meme remplit une fonction de charge et la quantité de charges inertes peut être ré- duite en conséquence. La taille de particule préférée pour la pierre calcaire écrasée est inférieure à 100 p. Celle du talc est inférieure à 40 p. Une argile telle que la kaolinite ou la montmorillonite peut être ajoutée si désiré, de préférence de 0 à 2 % en poids. Le liant polymère sert à renforcer le ciment pris, mais contribue également aux propriétés mécaniques du ciment. L'agent liant devrait être soluble dans l'eau ou dispersible et le polymère préféré est un alcoolpolyvinyliaue. L'amidon peut aussi être ajouté et contribue aux propriétés mécaniques du ciment. D'autres additions peuvent être incluses telles qu'un agent anti-moussant pour éviter la formation de bulles et un colorant pour donner la teinte désirée au ciment pris, par exemple pour aller avec la couleur ivoire des papiers des panneaux de gypse. Des formulations préférées selon l'invention peuvent etre écrites comme suit Matériaux Pourcentaqe en poids Minimum Maximum Plâtre hémihydrate 35 95 Pierre calcaire écrasee 0 64 Talc 0 10 Argile 0 2 Alcool polyvinylîque 1 10 Amidon 0 5 Agent anti-moussant 0 3 Colorant 0 1 Agent retardant la prise selon ce qui est -souhaité La composition de ciment sèche selon l'invention, dont la formulation est indiquée cidessus, a des qualités de stockage remarquables si elle est gardée dans un récipient fermé. Afin de se conserver le mieux possible, elle devrait être scellée dans un sac de matière plastique pratiquement imperméable, tel que le polyéthylène. Elle peut être facilement mélangée avec la quantité d'eau prescrite juste avant l'usage. L'invention permet de préparer des ciments de colmatage qui, mis à part les avantages de prise rapide et prévisible déjà indiqués, présentent des qualités de mélange facile avec 1 1eau pour former une pâte lisse crémeuse, un bon "bord mouillé" ("wet edge", c'est-àdire, un bord ni dur, ni poudreux pendant un temps suffisant pour permettre le lissage), de bonnes propriétés d'amincissement ("feathering") de la couche de ciment pour obtenir des joints lisses et des surfaces adjacentes planes, une bonne adhésivité, et d'excellentes propriétés de colmatage des trous avec un rétrécissement minimal. La couche de ciment durcie peut être sablée si désiré . Compte tenu de ces propriétés remarquables, les ciments de cette invention présentent un intérêt dans une variété de buts, y compris 1 'au plication manuelle avec des outils, ou l'application à la ma chine mais particulièrement applications dans lesquelles les espa ces à remplir particulièrement à la surface des constructions et des structures des panneaux muraux, comire déjà ci-dessus indiqué. En conséquence, l'invention fournit également une méthode de remplissage d'espaces ou dejoints,qui comprend l'application à l'espace ou aujoint,d'un ciment défini tel que cidessus en mélange avec l'eau à lisser la surface du ciment comme il peut entre nécessaire, puis après à laisser le ciment prendre ou durcir à l'intérieur de l'espace ou du joint. EXEMPLE L'exemple suivant sert à illustrer l'invention. Une formulation de ciment sèche est faite comme suit Matériaux Poids en % Plâtre hémihydrate (voir ci-dessous) 43,48 Pierre calcaire écrasée (100 % inférieur à 100p) 48,30 Talc (99,9 % inférieur à 40 p) 4,83 Bentonite (montmorillonite) 0,97 Alcool polyvinylique (voir ci-dessous) 1,93 Amidon (100 % inférieur à 150 p) 0,14 Acide citrique 0,06 Agent anti-moussant 0,19 Agent colorant 0,10 L'analyse de la taille des particules du plâtre hémihydrate montre que 100 % est inférieur à 150 p, 84 % est inférieur à 75 p et 40 % est inférieur à 45 p, et a un temps de prise inajusté de 8 minutes. L'alcool polyvinylique a une valeur d'hydrolyse de 87-89 % et une viscosité de 2733 cp dans une solution aqueuse à 4 % à 200C. La formulation ci-dessus présente d'excellentes qualités de stockage lorsqu'elle est contenue dans des sacs en polyéthylène scellés. Pour l'application, 100 g de formulation sèche sont mélangés avec 47 g d'eau jusqu'à l'obtention d'une pate crémeuse. Le ciment résultant a toutes les propriétés mécaniques désirables mentionnées ci-dessus et présente un temps de prise d'environ 2 heures. REVENDICATIONS 1. Ciment de colmatage à mélanger avec l'eau comprenant une charge minérale et un liant polymère organique, caractérisé en ce qu'il comprend en poids de 35 à 95 % en plâtre de gypse, ayant une taille de particule inférieure à 150 , de 0 à 64 % d'une charge minérale inerte ayant une taille de particule inférieure à 100 , et de 1 à 10 S d'un liant polymère organique. 2. Ciment de colmatage selon la revendication 1, caractérisé en ce qu'il comprend en poids 35 à 95 % en platre de gypse, 0 à 64 % en carbonate de calcium, 0 à 10 s de talc, 1 à 10 % d'un liant.polymère organique hydrophile et 0 à 5 5' d'amidon. 3. Ciment de colmatage selon la revendication 2, caractérisé en ce que le liant est un alcool polyvinylique. 4. Ciment de colmatage selon l'une quelconque des revendications 2 à 3, caractérise en ce qu'il contient additionnellement 0 à 2 5' d'argile montmorillonite. 5. Ciment de colmatage selon l'une quelconque des revendications 2 à 3, caractérisé en ce u il contient additionnellement 0 à 2 % d'argile kaolinite. 6. Ciment de colmatage selon l'une quelconque des revendications 2,à 4, caractérisé en que additionnellement il contient en poids 0 à 3 % d'un agent anti-moussant et 0 à 1 % d'un agent colorant avec un agent retardant la prise avec un temps de prise dans la gamme de 30 minutes à 6 heures. 7. Procédé de colmatage des espaces ou des joints dans les constructions dans lequel on applique à l'espace ou au joint un ciment, puis on laisse sécher le ciment afin qu'il prenne ou durcisse dans l'espace ou le joint, caractérisé en ce qu'on utilise le ciment selon l'une quelconque des revendications 1 à 6 en mélange avec l'eau.